【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
インパクトコポリマープロピレン（ＩＣＰ）組成物であって：前記組成物は、
バルク重合法および気相重合法の少なくとも１つによって生産された１１０ｇ／１０分より大きなメルトフロー率（ＭＦＲ）を有するポリプロピレン系マトリックス、および
エチレンプロピレンコポリマーゴム（ＥＰＲ）相
を含み、
前記ＩＣＰ組成物は、０．１ｒａｄ／ｓ（１８０℃）で５．０未満のｔａｎδ、４より大きい前記ＥＰＲ相と前記ポリプロピレン系マトリックスとの間の粘度比、および前記ＩＣＰ組成物からの０．０２ｍｍ厚のフィルムキャストから測定した場合に６０メッシュスクリーンについてｍ２あたり５００ミクロンより大きなゲルを３００未満含む粒径分布を有する、
組成物。
【請求項２】
前記ポリプロピレン系マトリックスが、前記組成物の７５％〜９０重量％である、請求項１に記載の組成物。
【請求項３】
前記ＥＰＲ相が、前記組成物の８％〜２５重量％である、請求項１に記載の組成物。
【請求項４】
前記ＥＰＲ相が、３５％〜４５重量％のエチレン、およびアセトン沈殿法によって決定したとき８重量％より多いキシレン可溶分（ＸＳ）含有量を含む、請求項１に記載の組成物。
【請求項５】
１０ｄｇ／分より大きいＭＦＲを有する、請求項１に記載の組成物。
【請求項６】
１００ｄｇ／分より大きいＭＦＲを有する、請求項１に記載の組成物。
【請求項７】
１３９ｇ／１０分以上のＭＦＲを有する、請求項１に記載の組成物。
【請求項８】
９０〜１４０ｄｇ／分のＭＦＲを有する、請求項１に記載の組成物。
【請求項９】
前記ポリプロピレン系マトリックスが１２５ｇ／１０分より大きいＭＦＲを有する、請求項１に記載の組成物。
【請求項１０】
前記ポリプロピレン系マトリックスが２００ｇ／１０分より大きいＭＦＲを有する、請求項１に記載の組成物。
【請求項１１】
前記ポリプロピレン系マトリックスが２５０ｇ／１０分より大きいＭＦＲを有する、請求項１に記載の組成物。
【請求項１２】
前記ＥＰＲ相が６．０ｄＬ／ｇより大きい固有粘度を有する、請求項１に記載の組成物。
【請求項１３】
前記ＥＰＲ相が６．５ｄＬ／ｇより大きい固有粘度を有する、請求項１に記載の組成物。
【請求項１４】
前記ＥＰＲ相と前記ポリプロピレン系マトリックスとの間の粘度比が、５．５より大きい、請求項１に記載の組成物。
【請求項１５】
前記ＥＰＲ相と前記ポリプロピレン系マトリックスとの間の粘度比が、４．４〜７．９の範囲である、請求項１に記載の組成物。
【請求項１６】
前記ＩＣＰ組成物が０．１ｒａｄ／ｓ（１８０℃）で２．０未満のｔａｎδを有する、請求項１に記載の組成物。
【請求項１７】
前記ＩＣＰ組成物が０．１ｒａｄ／ｓ（１８０℃）で１．０未満のｔａｎδを有する、請求項１に記載の組成物。
【請求項１８】
前記ＩＣＰ組成物が２２５  １／秒の見かけ剪断速度で１．０より大きいダイスウェル比を有する、請求項１に記載の組成物。
【請求項１９】
前記ＩＣＰ組成物が２２５  １／秒の見かけ剪断速度で２．０より大きいダイスウェル比を有する、請求項１に記載の組成物。
【請求項２０】
前記ＩＣＰ組成物が２２５  １／秒の見かけ剪断速度で３．５より大きいダイスウェル比を有する、請求項１に記載の組成物。
【請求項２１】
前記ＩＣＰ組成物がＸＩＳについて９６％より大きい結晶性／アイソタクチック性指数を有する、請求項１に記載の組成物。
【請求項２２】
前記ＩＣＰ組成物が１００Ｐａより大きい貯蔵弾性率（Ｇ’）を有する、請求項１に記載の組成物。
【請求項２３】
前記ＩＣＰ組成物が、ＰＶ３３４１によって測定したとき２４０μｇＣ／ｇ未満の揮発性有機化合物含有量を有する、請求項１に記載の組成物。
【請求項２４】
２５％〜９９重量％の請求項１に記載の組成物と、１００ｇ／１０分より大きいＭＦＲを有するホモポリプロピレンを含む１％〜７５重量％の第２のポリマー組成物とを含むブレンド型ポリマー組成物。
【請求項２５】
インパクトコポリマープロピレン（ＩＣＰ）組成物であって、
バルク重合法および気相重合法の少なくとも１つによって生産された１１０ｇ／１０分より大きなメルトフロー率（ＭＦＲ）を有するポリプロピレン系マトリックス、および
エチレンプロピレンコポリマーゴム（ＥＰＲ）相
を含み、
前記ＩＣＰ組成物は、０．１ｒａｄ／ｓ（１８０℃）で５．０未満のｔａｎδ、４より大きい前記ＥＰＲ相と前記ポリプロピレン系マトリックスとの間の粘度比、および前記ＩＣＰ組成物からの０．０２ｍｍ厚のフィルムキャストから測定した場合に６０メッシュスクリーンについてｍ２あたり５００ミクロンより大きなゲルを３００未満含む粒径分布を有する、
ＩＣＰ組成物と、
ポリオレフィンエラストマーと、
タルクと
を含む、熱可塑性オレフィン（ＴＰＯ）組成物。
【請求項２６】
前記ＴＰＯ組成物が０．１ｒａｄ／ｓ（１８０℃）で３．０未満のｔａｎδを有する、請求項２５に記載のＴＰＯオレフィン組成物。
【請求項２７】
３５０ｍｍより大きいタイガーマーク出現距離を有する、請求項２５に記載のＴＰＯオレフィン組成物。
【請求項２８】
酸化防止剤、核剤、酸捕捉剤、ゴム改質剤、ポリエチレンまたはそれらの任意の組合せのうちの１種類またはそれより多くをさらに含む、請求項２５に記載のＴＰＯオレフィン組成物。
【請求項２９】
１００ｇ／１０分より大きいＭＦＲを有するホモポリプロピレンを含む第２のポリマー組成物をさらに含む、請求項２５に記載のＴＰＯオレフィン組成物。
【請求項３０】
請求項２５に記載の熱可塑性オレフィン（ＴＰＯ）組成物を含む製造物品。
【請求項３１】
成型物品である、請求項３０に記載の製造物品。
【請求項３２】
前記成型物品が自動車部品である、請求項３１に記載の製造物品。
【請求項３３】
インパクトコポリマープロピレン（ＩＣＰ）組成物の作製方法であって：前記方法は、
少なくとも１つのバルク重合反応器もしくは気相重合反応器またはその組合せを備えた第１段階において、チーグラー・ナッタ触媒の存在下でプロピレンを重合させ、１１０ｇ／１０分より大きいメルトフロー率（ＭＦＲ）を有するポリプロピレン系マトリックスを作製する工程；
脱気して、前記第１段階からの前記ポリプロピレン系マトリックス相を、少なくとも１つの気相反応器を備えた第２段階に移動させる工程；および
前記第２段階において、前記ポリプロピレン系マトリックスの存在下でエチレンプロピレンゴム（ＥＰＲ）相を重合させて前記ポリプロピレン系マトリックス相中に分散された前記ＥＰＲ相を作製して、前記インパクトコポリマーポリプロピレン組成物を作製する工程、を含み、
ここで、前記ＥＰＲ相は６．５ｄＬ／ｇより高い固有粘度（Ｉ．Ｖ．）を含み、
前記ＩＣＰ組成物は、０．１ｒａｄ／ｓ（１８０℃）で５．０未満のｔａｎδ、４より大きい前記ＥＰＲ相と前記ポリプロピレン系マトリックスとの間の粘度比、および前記ＩＣＰ組成物からの０．０２ｍｍ厚のフィルムキャストから測定した場合に６０メッシュスクリーンについてｍ２あたり５００ミクロンより大きなゲルを３００未満含む粒径分布を有する、
方法。
【請求項３４】
前記ＩＣＰ組成物をポリオレフィンエラストマーおよびタルクとブレンドして熱可塑性オレフィン（ＴＰＯ）組成物を形成する工程
をさらに含む、請求項３３に記載の方法。
【請求項３５】
前記ＴＰＯ組成物をペレット化してペレット化ＴＰＯ組成物を形成する工程
をさらに含む、請求項３４に記載の方法。
【請求項３６】
前記ＴＰＯ組成物を製造物品に形成する工程
をさらに含む、請求項３３に記載の方法。